(57)【特許請求の範囲】
【請求項１】
表層、中間層、および裏層の三層構造を有する織編物であって、黒原着ポリエステル系繊維Ａが前記中間層に配され、黒原着ポリエステル系繊維以外の繊維Ｂが前記表層および裏層に配されてなることを特徴とする遮光用織編物を用いてなる、衣服、椅子被覆材、カーシート、および傘地からなる群より選択される繊維製品。
【請求項２】
織編物の表面および裏面において、下記式により求めた、織編物表面積に対する前記黒原着ポリエステル系繊維Ａの露出度が１０％以下である、請求項１に記載の繊維製品。
黒原着ポリエステル系繊維Ａの露出度＝（ＳＡ／（ＳＡ＋ＳＢ））×１００
ただし、ＳＡは表面（裏面）に露出した黒原着ポリエステル系繊維Ａの総面積（ｍｍ２）であり、ＳＢは表面（裏面）に露出した繊維Ｂの総面積（ｍｍ２）である。
【請求項３】
前記黒原着ポリエステル系繊維Ａが、ポリエステル系ポリマー中にカーボンブラックが練りこまれた黒原着ポリエステル系ポリマーからなる繊維である、請求項１または請求項２に記載の繊維製品。
【請求項４】
前記繊維Ｂがポリエステル系繊維である、請求項１〜３のいずれかに記載の繊維製品。
【請求項５】
前記黒原着ポリエステル系繊維Ａが、織編物の全重量に対し２０〜８０重量％含まれる、請求項１〜４のいずれかに記載の繊維製品。
【発明の詳細な説明】
【技術分野】
【０００１】
本発明は、外観を損なうことなく遮光性に優れた遮光用織編物および繊維製品に関するものである。
【背景技術】
【０００２】
従来、黒原着ポリエステル系繊維を用いて遮光用織編物を構成することは、例えば特許文献１などにより提案されている。
しかしながら、黒原着ポリエステル系繊維を用いて織編物を構成すると、織編物の表面または裏面に黒色の繊維が露出するため外観が損われるという問題があった。
なお、三層構造を有する織編物は従来より知られている（例えば特許文献２参照）。
【０００３】
【特許文献１】特開２００７−９２１８９号公報
【特許文献２】特開２００６−２２５７９０号公報
【発明の開示】
【発明が解決しようとする課題】
【０００４】
本発明は、上記の背景に鑑みなされたものであり、その目的は、外観を損なうことなく遮光性に優れた遮光用織編物および繊維製品を提供することにある。
【課題を解決するための手段】
【０００５】
本発明者は、上記目的を達成するため鋭意検討した結果、三層構造を有する織編物の中間層に黒原着ポリエステル系繊維を配することにより、所望の、外観を損なうことなく遮光性に優れた遮光用織編物および繊維製品が得られることを見出し、さらに鋭意検討を重ねることにより本発明に想到した。
【０００６】
かくして、本発明によれば「表層、中間層、および裏層の三層構造を有する織編物であって、黒原着ポリエステル系繊維Ａが前記中間層に配され、黒原着ポリエステル系繊維以外の繊維Ｂが前記表層および裏層に配されてなることを特徴とする遮光用織編物を用いてなる、衣服、椅子被覆材、カーシート、および傘地からなる群より選択される繊維」が提供される。
【０００７】
その際、織編物の表面および裏面において、下記式により求めた、織編物表面積に対する前記黒原着ポリエステル系繊維Ａの露出度が１０％以下であることが好ましい。
黒原着ポリエステル系繊維Ａの露出度＝（ＳＡ／（ＳＡ＋ＳＢ））×１００
ただし、ＳＡは表面（裏面）に露出した黒原着ポリエステル系繊維Ａの総面積（ｍｍ２）であり、ＳＢは表面（裏面）に露出した繊維Ｂの総面積（ｍｍ２）である。
【０００８】
また、前記黒原着ポリエステル系繊維Ａが、ポリエステル系ポリマー中にカーボンブラックが練りこまれた黒原着ポリエステル系ポリマーからなる繊維であることが好ましい。一方、前記繊維Ｂがポリエステル系繊維であることが好ましい。また、前記黒原着ポリエステル系繊維Ａが、織編物の全重量に対し２０〜８０重量％含まれることが好ましい。
【発明の効果】
【００１０】
本発明によれば、外観を損なうことなく遮光性に優れた遮光用織編物および繊維製品が得られる。
【発明を実施するための最良の形態】
【００１１】
以下、本発明の実施の形態について詳細に説明する。
まず、本発明の織編物は、表層、中間層、および裏層の三層構造を有する。ここで、織編物は、各層を別々に織編成した後に貼り合せまたは縫製により積層されたものでもよいが、軽量性という点で１枚物の織編物であることが好ましい。特に傘地として用いる場合は、軽量性が要求されるので１枚物の織編物であることが好ましい。なお、表層とは最も外気側に位置する層であり、裏層とは最も人体側に位置する層である。
【００１２】
本発明の織編物において、黒原着ポリエステル系繊維Ａが前記中間層に配され、黒原着ポリエステル系繊維以外の繊維Ｂが前記表層および裏層に配されている。
【００１３】
前記黒原着ポリエステル系繊維Ａを形成するポリエステルとしては、ポリエステル系ポリマーであれば特に限定されず、ポリエチレンテレフタレートやポリトリメチレンテレフタレート、ポリブチレンテレフタレート、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルや、ポリ乳酸、ステレオコンプレックスポリ乳酸でもよい。該ポリマー中には、黒色の着色剤が含有されており、かかる着色剤としては、カーボンブラックが特に好ましい。その際、着色剤の含有量としては、ポリマー重量対比０．５〜５．０重量％（好ましくは１．０〜３．０重量％）の範囲内であることが好ましい。さらには、本発明の目的を損なわない範囲内で必要に応じて、微細孔形成剤、カチオン染料可染剤、熱安定剤、蛍光増白剤、艶消し剤、吸湿剤、無機微粒子が１種または２種以上含まれていてもよい。
【００１４】
前記黒原着ポリエステル系繊維Ａの繊維形態は特に限定されず、長繊維（マルチフィラメント糸条）でもよいし、短繊維でもよい。さらには、仮撚捲縮加工や空気加工が施されていてもよい。
【００１５】
前記黒原着ポリエステル系繊維Ａの繊度は特に限定されないが、布帛強度や風合いの点や、総繊度で３３〜５００ｄｔｅｘ、単糸繊度で０．３〜６ｄｔｅｘ、フィラメント数で２０〜２００本の範囲が適当である。また、単糸繊維の横断面形状も特に限定されるものではなく、通常の丸型だけでなく、扁平、三角、Ｙ型、Ｔ型、Ｕ型、特開２００７−９２１８９号公報に開示されたくびれ付扁平などの異型であってもよい。
【００１６】
一方、繊維Ｂは、前記黒原着ポリエステル系繊維Ａ以外の繊維であれば制限はなく、例えば、ポリエステル系ポリマーからなるポリエステル繊維、ウレタン繊維、ナイロン６、ナイロン６６等のポリアミドからなるポリアミド繊維、ポリエチレン、ポリプロピレン等のポリオレフィンからなるポリオレフィン繊維、アクリル繊維、パラ型もしくはメタ型アラミドからなるアラミド繊維、およびそれらの変性合成繊維、さらには、天然繊維、再生繊維、半合成繊維など衣料に適した繊維であれば自由に選択できる。なかでもポリエステル系繊維が好ましく、かかるポリエステル系繊維を形成するポリマーとしては、ポリエチレンテレフタレートやポリトリメチレンテレフタレート、ポリブチレンテレフタレート、ポリ乳酸、第３成分を共重合させたポリエステル、ポリエーテルエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、着色剤さえ含有していなければ、微細孔形成剤、カチオン染料可染剤、熱安定剤、蛍光増白剤、艶消し剤、吸湿剤、無機微粒子が１種または２種以上含まれていてもよい。
【００１７】
繊維Ｂの繊維は特に限定されず、長繊維（マルチフィラメント糸条）でもよいし、短繊維でもよい。さらには、仮撚捲縮加工や空気加工が施されていてもよい。
【００１８】
前記繊維Ｂの繊度は特に限定されないが、布帛強度や風合いの点や、総繊度で３３〜５００ｄｔｅｘ、単糸繊度で０．３〜６ｄｔｅｘ、フィラメント数で２０〜２００本の範囲が適当である。また、単糸繊維の横断面形状も特に限定されるものではなく、通常の丸型だけでなく、扁平、三角、Ｙ型、Ｔ型、Ｕ型、特開２００７−９２１８９号公報に開示されたくびれ付扁平などの異型であってもよい。
【００１９】
本発明の織編物は、例えば以下の製造方法１または製造方法２により製造することができる。まず、製造方法１は、中間層用繊維として黒原着ポリエステル系繊維Ａを用い、表層用繊維および裏層用繊維として繊維Ｂを用いて、図１に織組織図が示されたダブルサテン組織に従い製織したダブルサテン組織織物、完全三重組織織物、表裏面の結接糸条として黒原着ポリエステル系繊維Ａが配された三層構造編物などを織編成する方法である。
【００２０】
また、製造方法２は、黒原着ポリエステル系繊維Ａが芯部に位置し、一方繊維Ｂが鞘部に位置する芯鞘型複合糸を用いて、通常の織編組織（平織物などの単層組織でよい。）で製編織した織編物があげられる。
【００２１】
その際、芯鞘型複合糸としては、黒原着ポリエステル系繊維Ａが芯部に位置し、繊維Ｂが鞘部に位置する、インターレース加工糸やタスラン加工糸などの空気加工糸、複合仮撚加工糸、カバリング加工糸、合撚糸、意匠撚糸などが例示される。
【００２２】
かくして得られた織編物において、前記黒原着ポリエステル系繊維Ａが、織編物の全重量に対し２０〜８０重量％含まれることが好ましい。黒原着ポリエステル系繊維Ａの含有量が２０重量％よりも小さいと十分な遮光性が得られないおそれがある。逆に、黒原着ポリエステル系繊維Ａの含有量が８０重量％よりも大きいと、黒原着ポリエステル系繊維Ａが織編物の表面または裏面に沢山露出して外観が損われるおそれがある。
【００２３】
また、本発明の織編物の表面および裏面において、下記式により求めた、織編物表面積に対する前記黒原着ポリエステル系繊維Ａの露出度が１０％以下であると、外観が損われず好ましい。
黒原着ポリエステル系繊維Ａの露出度＝（ＳＡ／（ＳＡ＋ＳＢ））×１００
ただし、ＳＡは表面（裏面）に露出した黒原着ポリエステル系繊維Ａの総面積（ｍｍ２）であり、ＳＢは表面（裏面）に露出した繊維Ｂの総面積（ｍｍ２）である。
【００２４】
また、本発明の織編物が織物組織を有する場合、優れた遮光性を得る上で下記式で定義するカバーファクター（ＣＦ）が３０００以上（好ましくは３５００〜４０００）であることが好ましい。また、遮光性としては、ＪＩＳ−Ｌ１０５５−Ａ法により測定した遮光率で９９．９９％以上であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２５】
なお、本発明の織編物には、常法の染色加工、アルカリ減量加工が施されてもよい。さらには、常法の吸水加工、撥水加工、起毛加工、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２６】
次に、本発明の繊維製品は、前記の織編物を用いて縫製された、カーテン、衣服、椅子被覆材、カーシート、傘地などの繊維製品である。かかる繊維製品は、前記の織編物を含んでいるので外観を損なうことなく遮光性に優れる。特に、傘地が好適であり、優れた遮光性を呈しながら、任意の色に着色可能である。
【実施例】
【００２７】
以下、実施例をあげて本発明を詳細に説明するが、本発明はこれらによって何ら限定されるものではない。なお、実施例中の各物性は下記の方法により測定したものである。
（１）糸条Ａの露出度（％）
織編物から織編物と経緯が同じ方向に１０ｃｍ×１０ｃｍの試料を切り取り、その表面および裏面を写真撮影し、下記式により繊維Ａの露出度を算出した。なお、ｎ数は５で平均値を算出した。
黒原着ポリエステル系繊維Ａの露出度＝（ＳＡ／（ＳＡ＋ＳＢ））×１００
ただし、ＳＡは表面（裏面）に露出した黒原着ポリエステル系繊維Ａの総面積（ｍｍ２）であり、ＳＢは表面（裏面）に露出した繊維Ｂの総面積（ｍｍ２）である。
（２）外観
試験者３人が目視判定により、３級：外観が優れている、２級：普通、１級：外観が劣る、の３段階に評価した。
（３）遮光率
ＪＩＳ−Ｌ１０５５−Ａ法により遮光率（％）を測定した。
【００２８】
［実施例１］
まず、カーボンブラックを１．５重量％含むポリエチレンテレフタレートからなる、黒原着ポリエステル仮撚捲縮加工糸８４ｄｔｅｘ／３０ｆｉｌ（帝人ファイバー（株）製、黒原着ポリエステル系繊維Ａ）とＴ／Ｃ混４５／−番手糸（日清紡（株）製、繊維Ｂ）とを緯糸用として用意した。
一方、通常のポリエチレンテレフタレート（着色剤を含有しない。）からなる糸条４４ｄｔｅｘ／３６ｆｉｌ（帝人ファイバー（株）製、繊維Ｂ）に撚糸３００ｔ／ｍを施し互応化学製の糊剤を付与したものを経糸用として用意した。
【００２９】
次いで、経糸密度１２４本／ｃｍ、緯密度７４本／ｃｍで、図１に示す織組織に従い三層構造の織物を製織した後、該織物に常法により染色加工を施すことにより、黒原着ポリエステル系繊維Ａが前記中間層に配され、黒原着ポリエステル系繊維以外の繊維Ｂが表層および裏層に配された織物（遮光用織物）を得た。
得られた織物において、黒原着ポリエチレンテレフタレート仮撚捲縮加工糸（黒原着ポリエステル系繊維Ａ）が３２重量％含まれていた。また、表面において、黒原着ポリエチレンテレフタレート仮撚捲縮加工糸の露出度が３％であり、裏面において黒原着ポリエチレンテレフタレート仮撚捲縮加工糸の露出度が４％であり、裏表面とも外観が損なわれることがなかった。また、得られた織物の遮光率を測定したところ９９．９９％と良好であった。織物のカバーファクターは３６００であった。
次いで、前記織物を用いて傘地を得たところ、遮光性に優れるだけでなく自在な色に着色可能であった。
【００３０】
［比較例１］
まず、カーボンブラックを１．５重量％含むポリエチレンテレフタレートからなる、黒原着ポリエステル仮撚捲縮加工糸８４ｄｔｅｘ／３０ｆｉｌ（帝人ファイバー（株）製、黒原着ポリエステル系繊維Ａ）とＴ／Ｃ混４５／−番手糸（日清紡（株）製、繊維Ｂ）とを緯糸用として用意した。
一方、通常のポリエチレンテレフタレート（着色剤を含有しない。）からなる糸条４４ｄｔｅｘ／３６ｆｉｌ（帝人ファイバー（株）製、繊維Ｂ）に撚糸３００ｔ／ｍを施し互応化学製の糊剤を付与したものを経糸用として用意した。
【００３１】
次いで、経糸密度１２４本／ｃｍ、緯密度７４本／ｃｍで、通常のサテン織組織に従い織物を製織した後、該織物に常法により染色加工を施すことにより、織物（遮光用織物）を得た。
得られた織物において、黒原着ポリエチレンテレフタレート仮撚捲縮加工糸（黒原着ポリエステル系繊維Ａ）が４２重量％含まれていた。また、表面において、黒原着ポリエチレンテレフタレート仮撚捲縮加工糸の露出度が３％であり、裏面において黒原着ポリエチレンテレフタレート仮撚捲縮加工糸の露出度が９０％であり、裏の外観が損なわれていた。また、得られた織物の遮光率を測定したところ９９．９７％と良好であった。
【産業上の利用可能性】
【００３２】
本発明によれば、外観を損なうことなく遮光性に優れた遮光用織編物および繊維製品が提供され、その工業的価値は極めて大である。
【図面の簡単な説明】
【００３３】
【図１】本発明の遮光用織編物において、採用することのできる織物組織図の１例である。
【図１】
0005101977.tif 000002